(57)【要約】  中間膜の取扱性を高めて合わせガラスの外観不良を抑えることができる合わせガラス用中間膜を提供する。  本発明に係る合わせガラス用中間膜は、熱可塑性樹脂を含み、一端と、前記一端の反対側に他端とを有し、前記他端の厚みが、前記一端の厚みよりも大きく、前記中間膜を１０℃及び相対湿度５０％で７日間放置したときに、放置後の前記中間膜の前記一端における表面抵抗率が９．５×１０１３Ω以下であり、放置後の前記中間膜の前記他端における表面抵抗率が、放置後の前記中間膜の前記一端における表面抵抗率よりも小さい。
2018070462.tif 000002
【特許請求の範囲】
【請求項１】
合わせガラスに用いられる中間膜であって、
熱可塑性樹脂を含み、
一端と、前記一端の反対側に他端とを有し、前記他端の厚みが、前記一端の厚みよりも大きく、
前記中間膜を１０℃及び相対湿度５０％で７日間放置したときに、放置後の前記中間膜の前記一端における表面抵抗率が９．５×１０１３Ω以下であり、放置後の前記中間膜の前記他端における表面抵抗率が、放置後の前記中間膜の前記一端における表面抵抗率よりも小さい、合わせガラス用中間膜。
【請求項２】
前記一端における前記中間膜の厚みの前記他端における前記中間膜の厚みに対する比が１．２以上である、請求項１に記載の合わせガラス用中間膜。
【請求項３】
厚み方向の断面形状が楔状である部分を有する、請求項１又は２に記載の合わせガラス用中間膜。
【請求項４】
可塑剤を含む、請求項１〜３のいずれか１項に記載の合わせガラス用中間膜。
【請求項５】
第１の層と、
前記第１の層の第１の表面側に配置された第２の層とを備える、請求項１〜４のいずれか１項に記載の合わせガラス用中間膜。
【請求項６】
前記第１の層中の前記熱可塑性樹脂が、ポリビニルアセタール樹脂であり、
前記第２の層中の前記熱可塑性樹脂が、ポリビニルアセタール樹脂であり、
前記第１の層中の前記ポリビニルアセタール樹脂の水酸基の含有率が、前記第２の層中の前記ポリビニルアセタール樹脂の水酸基の含有率よりも低い、請求項５に記載の合わせガラス用中間膜。
【請求項７】
前記第１の層中の前記熱可塑性樹脂が、ポリビニルアセタール樹脂であり、
前記第２の層中の前記熱可塑性樹脂が、ポリビニルアセタール樹脂であり、
前記第１の層が、可塑剤を含み、
前記第２の層が、可塑剤を含み、
前記第１の層中の前記ポリビニルアセタール樹脂１００重量部に対する前記第１の層中の前記可塑剤の含有量が、前記第２の層中の前記ポリビニルアセタール樹脂１００重量部に対する前記第２の層中の前記可塑剤の含有量よりも多い、請求項５又は６に記載の合わせガラス用中間膜。
【請求項８】
前記第１の層の前記第１の表面側とは反対の第２の表面側に配置された第３の層を備える、請求項５〜７のいずれか１項に記載の合わせガラス用中間膜。
【請求項９】
ヘッドアップディスプレイである合わせガラスに用いられる中間膜である、請求項１〜８のいずれか１項に記載の合わせガラス用中間膜。
【請求項１０】
巻き芯と、
請求項１〜９のいずれか１項に記載の合わせガラス用中間膜とを備え、
前記巻き芯の外周に、前記合わせガラス用中間膜が巻かれている、ロール体。
【請求項１１】
第１の合わせガラス部材と、
第２の合わせガラス部材と、
請求項１〜９のいずれか１項に記載の合わせガラス用中間膜とを備え、
前記第１の合わせガラス部材と前記第２の合わせガラス部材との間に、前記合わせガラス用中間膜が配置されている、合わせガラス。
【発明の詳細な説明】
【技術分野】
【０００１】
本発明は、合わせガラスを得るために用いられる合わせガラス用中間膜に関する。また、本発明は、上記合わせガラス用中間膜を用いたロール体及び合わせガラスに関する。
【背景技術】
【０００２】
合わせガラスは、外部衝撃を受けて破損してもガラスの破片の飛散量が少なく、安全性に優れている。このため、上記合わせガラスは、自動車、鉄道車両、航空機、船舶及び建築物等に広く使用されている。上記合わせガラスは、一対のガラス板の間に合わせガラス用中間膜を挟み込むことにより、製造されている。【０００３】
自動車に用いられる上記合わせガラスとして、ヘッドアップディスプレイ（ＨＵＤ）が知られている。ＨＵＤでは、自動車のフロントガラスに、自動車の走行データである速度などの計測情報等を表示させることができる。【０００４】
上記ＨＵＤでは、フロントガラスに表示される計測情報が、二重に見えるという問題がある。【０００５】
二重像を抑制することができる合わせガラスとして、下記の特許文献１には、一対のガラス板の間に、所定の楔角を有する楔状の中間膜が挟み込まれた合わせガラスが開示されている。このような合わせガラスでは、中間膜の楔角の調整により、１つのガラス板で反射される計測情報の表示と、別のガラス板で反射される計測情報の表示とを、運転者の視野で１点に結ぶことができる。このため、計測情報の表示が二重に見え難く、運転者の視界を妨げにくい。
【先行技術文献】
【特許文献】
【０００６】
【特許文献１】特表平４−５０２５２５号公報
【発明の概要】
【発明が解決しようとする課題】
【０００７】
合わせガラスを得る前に、楔状の中間膜が巻かれ、楔状の中間膜がロール体とされる場合がある。また、楔状の中間膜では、一端と他端との厚みが異なる。このため、ロール体において、中間膜の一端部分と他端部分とで、巻かれた状態が異なる。【０００８】
また、ロール体の中間膜は使用時に巻き出される。この巻き出し時に、中間膜の一端部分と他端部分との巻き出し性が異なり、中間膜の取扱性が低いことがある。例えば、巻き出し時に、ずれや蛇行が生じることがある。結果として、巻き出された中間膜の表面状態が悪化したり、巻き出された中間膜にしわが生じたりして、得られる合わせガラスの外観不良が生じることがある。【０００９】
また、ロール体とされた楔状の中間膜、及びロール体とされていない楔状の中間膜のいずれの場合においても、楔状の中間膜を用いて合わせガラスを作製する際に、一端と他端とで、合わせガラスに対する貼り付き特性が異なり、中間膜の取扱性が低いことがある。このため、中間膜とガラス板との接触状態が部分的に異なったり、中間膜にしわが生じたりして、得られる合わせガラスの外観不良が生じることがある。【００１０】
厚みが均一な中間膜と比べて、楔状の中間膜では、取扱性が低く、得られる合わせガラスの外観不良が発生しやすい傾向がある。【００１１】
本発明の目的は、中間膜の取扱性を高めて合わせガラスの外観不良を抑えることができる合わせガラス用中間膜を提供することである。また、本発明は、上記の合わせガラス用中間膜を用いたロール体及び合わせガラスを提供することも目的とする。
【課題を解決するための手段】
【００１２】
本発明の広い局面によれば、合わせガラスに用いられる中間膜であって、熱可塑性樹脂を含み、一端と、前記一端の反対側に他端とを有し、前記他端の厚みが、前記一端の厚みよりも大きく、前記中間膜を１０℃及び相対湿度５０％で７日間放置したときに、放置後の前記中間膜の前記一端における表面抵抗率が９．５×１０１３Ω以下であり、放置後の前記中間膜の前記他端における表面抵抗率が、放置後の前記中間膜の前記一端における表面抵抗率よりも小さい、合わせガラス用中間膜（本明細書において、「中間膜」と略記することがある）が提供される。【００１３】
本発明に係る中間膜のある特定の局面では、前記一端における前記中間膜の厚みの前記他端における前記中間膜の厚みに対する比が１．２以上である。【００１４】
本発明に係る中間膜のある特定の局面では、前記中間膜は、厚み方向の断面形状が楔状である部分を有する。【００１５】
前記中間膜は、可塑剤を含むことが好ましい。【００１６】
本発明に係る中間膜のある特定の局面では、前記中間膜は、第１の層と、前記第１の層の第１の表面側に配置された第２の層とを備える。【００１７】
本発明に係る中間膜のある特定の局面では、前記第１の層中の前記熱可塑性樹脂が、ポリビニルアセタール樹脂であり、前記第２の層中の前記熱可塑性樹脂が、ポリビニルアセタール樹脂であり、前記第１の層中の前記ポリビニルアセタール樹脂の水酸基の含有率が、前記第２の層中の前記ポリビニルアセタール樹脂の水酸基の含有率よりも低い。【００１８】
本発明に係る中間膜のある特定の局面では、前記第１の層中の前記熱可塑性樹脂が、ポリビニルアセタール樹脂であり、前記第２の層中の前記熱可塑性樹脂が、ポリビニルアセタール樹脂であり、前記第１の層が、可塑剤を含み、前記第２の層が、可塑剤を含み、前記第１の層中の前記ポリビニルアセタール樹脂１００重量部に対する前記第１の層中の前記可塑剤の含有量が、前記第２の層中の前記ポリビニルアセタール樹脂１００重量部に対する前記第２の層中の前記可塑剤の含有量よりも多い。【００１９】
本発明に係る中間膜のある特定の局面では、前記中間膜は、前記第１の層の前記第１の表面側とは反対の第２の表面側に配置された第３の層を備える。【００２０】
本発明に係る中間膜のある特定の局面では、前記中間膜は、ヘッドアップディスプレイである合わせガラスに用いられる中間膜である。【００２１】
本発明の広い局面によれば、巻き芯と、上述した合わせガラス用中間膜とを備え、前記巻き芯の外周に、前記合わせガラス用中間膜が巻かれている、ロール体が提供される。【００２２】
本発明の広い局面によれば、第１の合わせガラス部材と、第２の合わせガラス部材と、上述した合わせガラス用中間膜とを備え、前記第１の合わせガラス部材と前記第２の合わせガラス部材との間に、前記合わせガラス用中間膜が配置されている、合わせガラスが提供される。
【発明の効果】
【００２３】
本発明に係る合わせガラス用中間膜は、熱可塑性樹脂を含み、一端と、上記一端の反対側に他端とを有し、上記他端の厚みが、上記一端の厚みよりも大きい。本発明に係る合わせガラス用中間膜では、上記中間膜を１０℃及び相対湿度５０％で７日間放置したときに、放置後の上記中間膜の上記一端における表面抵抗率が９．５×１０１３Ω以下であり、放置後の上記中間膜の上記他端における表面抵抗率が、放置後の上記中間膜の上記一端における表面抵抗率よりも小さい。本発明に係る合わせガラス用中間膜は、上記の構成が備えられているので、中間膜の取扱性を高めて合わせガラスの外観不良を抑えることができる。
【図面の簡単な説明】
【００２４】
【図１】図１（ａ）及び（ｂ）は、本発明の第１の実施形態に係る合わせガラス用中間膜を模式的に示す断面図及び正面図である。
【図２】図２（ａ）及び（ｂ）は、本発明の第２の実施形態に係る合わせガラス用中間膜を模式的に示す断面図及び正面図である。
【図３】図３は、図１に示す合わせガラス用中間膜が巻かれたロール体を模式的に示す斜視図である。
【図４】図４は、図１に示す合わせガラス用中間膜を用いた合わせガラスの一例を示す断面図である。
【発明を実施するための形態】
【００２５】
以下、本発明の詳細を説明する。
【００２６】
本発明に係る合わせガラス用中間膜（本明細書において、「中間膜」と略記することがある）は、合わせガラスに用いられる。
【００２７】
本発明に係る中間膜は、１層の構造又は２層以上の構造を有する。本発明に係る中間膜は、１層の構造を有していてもよく、２層以上の構造を有していてもよい。本発明に係る中間膜は、２層の構造を有していてもよく、３層以上の構造を有していてもよい。本発明に係る中間膜は、単層の中間膜であってもよく、多層の中間膜であってもよい。
【００２８】
本発明に係る中間膜は、一端と、上記一端の反対側に他端とを有する。上記一端と上記他端とは、中間膜において対向し合う両側の端部である。本発明に係る中間膜では、上記他端の厚みが、上記一端の厚みよりも大きい。
【００２９】
本発明に係る中間膜を１０℃及び相対湿度５０％で７日間放置した放置後の中間膜を、本明細書において、中間膜Ｘと呼ぶことがある。
【００３０】
本発明では、上記中間膜Ｘの上記一端における表面抵抗率が９．５×１０１３Ω以下である。さらに、本発明では、上記中間膜Ｘの上記他端における表面抵抗率が、上記中間膜Ｘの上記一端における表面抵抗率よりも小さい。
【００３１】
本発明では、上記の構成が備えられているので、本発明に係る中間膜を用いて合わせガラスを得たときに、中間膜の取扱性を高めて合わせガラスの外観不良を抑えることができ、かつ合わせガラスにおける二重像を抑えることができる。
【００３２】
本発明では、表示ユニットから表示情報を合わせガラスに反射させたときに、二重像の発生が抑えられる。
【００３３】
また、合わせガラスを得る前に、中間膜が巻かれ、中間膜がロール体とされる場合がある。また、例えば、楔状の中間膜では、一端と他端との厚みが異なる。このため、ロール体において、中間膜の一端部分と他端部分との巻かれた状態は異なる。
【００３４】
また、ロール体の中間膜は、合わせガラス作製時等の使用時に巻き出される。本発明に係る中間膜では、中間膜の取扱性に優れており、巻き出し時にずれ及び蛇行が生じ難い。従って、巻き出された中間膜の表面状態が悪化し難く、巻き出された中間膜にしわが生じ難いため、得られる合わせガラスの外観不良を抑えることができる。
【００３５】
また、本発明に係る中間膜では、ロール体とされた中間膜、及びロール体とされていない中間膜のいずれの場合においても、中間膜を用いて合わせガラスを作製する際に、一端と他端とで、合わせガラスに対する貼り付き特性を均一にすることができ、中間膜の取扱性を高めることができる。結果として、中間膜とガラス板との接触状態が部分的に異なり難く、中間膜にしわが生じ難く、得られる合わせガラスの外観不良を抑えることができる。
【００３６】
中間膜の取扱性をより一層高め、かつ合わせガラスの外観不良をより一層生じ難くする観点からは、上記中間膜Ｘの上記一端における表面抵抗率は好ましくは１０×１０１３Ω以下、より好ましくは９．５×１０１３Ω以下である。上記中間膜Ｘの上記一端における表面抵抗率の下限は特に限定されない。上記中間膜Ｘの上記一端における表面抵抗率は小さいほどよい。
【００３７】
中間膜の取扱性をより一層高め、かつ合わせガラスの外観不良をより一層生じ難くする観点からは、上記中間膜Ｘの上記他端における表面抵抗率の、上記中間膜Ｘの上記一端における表面抵抗率に対する比（他端における表面抵抗率／一端における表面抵抗率）は、好ましくは０．０５以上、より好ましくは０．１以上である。
【００３８】
中間膜の取扱性をより一層高め、かつ合わせガラスの外観不良をより一層生じ難くする観点からは、上記比（他端における表面抵抗率／一端における表面抵抗率）は、１未満であり、好ましくは０．９６以下、より好ましくは０．９５以下である。
【００３９】
上記中間膜Ｘの上記他端における表面抵抗率は好ましくは１０×１０１３Ω以下、より好ましくは１０×１０１３Ω未満、より一層好ましくは９．６×１０１３Ω以下、更に好ましくは９．５×１０１３Ω以下、更に一層好ましくは９．５×１０１３Ω未満、特に好ましくは９．１２×１０１３Ω以下、最も好ましくは９．０２５×１０１３Ω以下である。上記中間膜Ｘの上記他端における表面抵抗率が上記上限以下であると、中間膜の取扱性をより一層高め、かつ合わせガラスの外観不良をより一層生じ難くすることができる。
【００４０】
上記中間膜Ｘの一端における表面抵抗率は、上記中間膜Ｘの一端側の端部から内側に５ｃｍの位置にて測定される。上記中間膜Ｘの他端における表面抵抗率は、上記中間膜Ｘの他端側の端部から内側に５ｃｍの位置にて測定される。
【００４１】
上記表面抵抗率を測定する具体的な方法としては、ＪＩＳ  Ｋ  ６９１１：１９９５に準ずる方法がある。上記表面抵抗率の測定には、表面抵抗率計（三菱化学アナリティック社製「ハイレスターＵＸ」）等が用いられる。
【００４２】
上記中間膜の厚み方向の一方側の表面において、上記表面抵抗率を満足していればよい。本発明の効果がより一層効果的に発揮されることから、上記中間膜の厚み方向の両方側の表面において、上記表面抵抗率を満足することが好ましい。
【００４３】
上記表面抵抗率を制御する方法としては、帯電防止剤を多く配合する方法、帯電防止剤を用いかつ加湿する方法、並びに低温にて中間膜を保管する方法等が挙げられる。
【００４４】
本発明に係る中間膜は、ヘッドアップディスプレイ（ＨＵＤ）である合わせガラスに好適に用いられる。本発明に係る中間膜は、ＨＵＤ用中間膜であることが好ましい。
【００４５】
本発明に係る中間膜は、ＨＵＤの表示領域に対応する表示対応領域を有することが好ましい。上記表示対応領域は、情報を良好に表示させることができる領域である。本発明に係る中間膜は、上記一端から上記他端に向けて１０ｃｍの位置から、上記一端から上記他端に向けて５９．８ｃｍの位置までの領域に、上記表示対応領域を有することが好ましい。上記表示対応領域は、上記一端から上記他端に向けて１０ｃｍの位置から、上記一端から上記他端に向けて５９．８ｃｍの位置までの領域の一部に存在していてもよく、全体に存在してもよい。
【００４６】
二重像を効果的に抑える観点からは、上記一端から上記他端に向けて１０ｃｍの位置から、上記一端から上記他端に向けて５９．８ｃｍの位置までの領域において、中間膜は、厚み方向の断面形状が楔状である部分を有することが好ましい。上記厚み方向の断面形状が楔状である部分は、上記一端から上記他端に向けて１０ｃｍの位置から、上記一端から上記他端に向けて５９．８ｃｍの位置までの領域の一部に存在していてもよく、全体に存在してもよい。
【００４７】
本発明に係る中間膜は、シェード領域を有していてもよい。上記シェード領域は、上記表示対応領域と離れていてもよい。上記シェード領域は、例えば、太陽光線又は屋外照明等により、運転中のドライバーが眩しさを感じるのを防ぐことなどを目的として設けられる。上記シェード領域は、遮熱性を付与するために設けられることもある。上記シェード領域は、中間膜の縁部に位置することが好ましい。上記シェード領域は帯状であることが好ましい。
【００４８】
シェード領域においては、色及び可視光線透過率を変えたりするために、着色剤又は充填剤を用いてもよい。着色剤又は充填剤は、中間膜の厚み方向の一部の領域にのみ含まれていてもよく、中間膜の厚み方向の全体の領域に含まれていてもよい。
【００４９】
表示をより一層良好にし、視野をより一層広げる観点からは、上記表示対応領域の可視光線透過率は好ましくは８０％以上、より好ましくは８８％以上、更に好ましくは９０％以上である。上記表示対応領域の可視光線透過率は、上記シェード領域の可視光線透過率よりも高いことが好ましい。上記表示対応領域の可視光線透過率は、上記シェード領域の可視光線透過率よりも低くてもよい。上記表示対応領域の可視光線透過率は、上記シェード領域の可視光線透過率よりも、好ましくは５０％以上高く、より好ましくは６０％以上高い。
【００５０】
なお、例えば、表示対応領域及びシェード領域の中間膜において、可視光線透過率が変化している場合には、表示対応領域の中心位置及びシェード領域の中心位置にて、可視光線透過率が測定される。
【００５１】
分光光度計（日立ハイテク社製「Ｕ−４１００」）を用いて、ＪＩＳ  Ｒ３２１１（１９９８）に準拠して、得られた合わせガラスの波長３８０〜７８０ｎｍにおける上記可視光線透過率を測定することができる。なお、ガラス板として、厚み２ｍｍのクリアガラスを用いることが好ましい。
【００５２】
上記表示対応領域は、長さ方向と幅方向とを有することが好ましい。中間膜の汎用性に優れるので、上記表示対応領域の幅方向が、上記一端と上記他端とを結ぶ方向であることが好ましい。上記表示対応領域は、帯状であることが好ましい。
【００５３】
上記中間膜は、ＭＤ方向とＴＤ方向とを有することが好ましい。中間膜は、例えば、溶融押出成形により得られる。ＭＤ方向は、中間膜の製造時の中間膜の流れ方向である。ＴＤ方向は、中間膜の製造時の中間膜の流れ方向と直交する方向であり、かつ中間膜の厚み方向と直交する方向である。上記一端と上記他端とが、ＴＤ方向の両側に位置していることが好ましい。
【００５４】
表示をより一層良好にする観点からは、中間膜は、厚み方向の断面形状が楔状である部分を有することが好ましい。表示対応領域の厚み方向の断面形状が楔状であることが好ましい。
【００５５】
以下、図面を参照しつつ、本発明の具体的な実施形態を説明する。
【００５６】
図１（ａ）及び（ｂ）に、本発明の第１の実施形態に係る合わせガラス用中間膜を模式的に断面図及び正面図で示す。図１（ａ）は、図１（ｂ）中のＩ−Ｉ線に沿う断面図である。なお、図１及び後述する図における中間膜の大きさ及び寸法は、図示の便宜上、実際の大きさ及び形状から適宜変更している。
【００５７】
図１（ａ）では、中間膜１１の厚み方向の断面が示されている。なお、図１（ａ）及び後述の図では、図示の便宜上、中間膜及び中間膜を構成する各層の厚み、並びに楔角θは、実際の厚み及び楔角とは異なるように示されている。
【００５８】
図１（ａ）及び（ｂ）に示す中間膜１１は、第１の層１（中間層）と、第２の層２（表面層）と、第３の層３（表面層）とを備える。第１の層１の第１の表面側に、第２の層２が配置されており、積層されている。第１の層１の第１の表面とは反対の第２の表面側に、第３の層３が配置されており、積層されている。第１の層１は、第２の層２と第３の層３との間に配置されており、挟み込まれている。中間膜１１は、合わせガラスを得るために用いられる。中間膜１１は、合わせガラス用中間膜である。中間膜１１は、多層中間膜である。
【００５９】
中間膜１１は、一端１１ａと、一端１１ａの反対側に他端１１ｂとを有する。一端１１ａと他端１１ｂとは対向し合う両側の端部である。第２の層２及び第３の層３の厚み方向の断面形状は楔状である。第１の層１の厚み方向の断面形状は矩形である。第２の層２及び第３の層３の厚みは、他端１１ｂ側のほうが一端１１ａ側よりも大きい。従って、中間膜１１の他端１１ｂの厚みは一端１１ａの厚みよりも大きい。従って、中間膜１１は、厚みの薄い領域と、厚みの厚い領域とを有する。
【００６０】
中間膜１１は、ヘッドアップディスプレイの表示領域に対応する表示対応領域Ｒ１を有する。中間膜１１は、表示対応領域Ｒ１の隣に周辺領域Ｒ２を有する。本実施形態では、表示対応領域Ｒ１が、一端１１ａから他端１１ｂに向けて１０ｃｍの位置から、一端１１ａから他端１１ｂに向けて５９．８ｃｍの位置までの領域である。
【００６１】
中間膜１１は、表示対応領域Ｒ１と離れて、シェード領域Ｒ３を有する。シェード領域Ｒ３は、中間膜１１の縁部に位置している。
【００６２】
図２（ａ）及び（ｂ）に、本発明の第２の実施形態に係る合わせガラス用中間膜を模式的に断面図及び正面図で示す。図２（ａ）は、図２（ｂ）中のＩ−Ｉ線に沿う断面図である。図２（ａ）では、中間膜１１Ａの厚み方向の断面が示されている。
【００６３】
図２（ａ）及び（ｂ）に示す中間膜１１Ａは、第１の層１Ａを備える。中間膜１１Ａは、第１の層１Ａのみの１層の構造を有し、単層の中間膜である。中間膜１１Ａは、第１の層１Ａである。中間膜１１Ａは、合わせガラスを得るために用いられる。中間膜１１Ａは、合わせガラス用中間膜である。
【００６４】
中間膜１１Ａは、一端１１ａと、一端１１ａとは反対側に他端１１ｂとを有する。一端１１ａと他端１１ｂとは対向し合う両側の端部である。中間膜１１Ａの他端１１ｂの厚みは一端１１ａの厚みよりも大きい。従って、中間膜１１Ａ及び第１の層１Ａは、厚みの薄い領域と、厚みの厚い領域とを有する。
【００６５】
中間膜１１Ａ及び第１の層１Ａは、厚み方向の断面形状が矩形である部分１１Ａａ，１Ａａと厚み方向の断面形状が楔状である部分１１Ａｂ，１Ａｂとを有する。
【００６６】
中間膜１１Ａは、ヘッドアップディスプレイの表示領域に対応する表示対応領域Ｒ１を有する。中間膜１１Ａは、表示対応領域Ｒ１の隣に周辺領域Ｒ２を有する。
【００６７】
中間膜１１Ａは、表示対応領域Ｒ１と離れて、シェード領域Ｒ３を有する。シェード領域Ｒ３は、中間膜１１Ａの縁部に位置している。
【００６８】
図３は、図１に示す合わせガラス用中間膜が巻かれたロール体を模式的に示す斜視図である。
【００６９】
中間膜１１が巻かれて、中間膜１１のロール体５１とされてもよい。
【００７０】
図３に示すロール体５１は、巻き芯６１と、中間膜１１とを備える。中間膜１１は、巻き芯６１の外周に巻かれている。
【００７１】
上記中間膜は、厚み方向の断面形状が楔状である部分を有することが好ましい。上記中間膜は、一端から他端に向かって、厚みが次第に大きくなる部分を有することが好ましい。中間膜の厚み方向の断面形状は、楔状であることが好ましい。中間膜の厚み方向の断面形状としては、台形、三角形及び五角形等が挙げられる。
【００７２】
二重像を抑制するために、合わせガラスの取付角度に応じて、中間膜の楔角θを適宜設定することができる。二重像をより一層抑制する観点からは、中間膜の楔角θは、好ましくは０．０１ｍｒａｄ（０．０００６度）以上、より好ましくは０．１ｍｒａｄ（０．００５７５度）以上、更に好ましくは０．２ｍｒａｄ（０．０１１５度）以上である。また、上記楔角θが上記下限以上であると、トラックやバス等フロントガラスの取り付け角度が大きい車に適した合わせガラスを得ることができる。
【００７３】
二重像をより一層抑制する観点からは、中間膜の楔角θは、好ましくは２ｍｒａｄ（０．１１４６度）以下、より好ましくは０．７ｍｒａｄ（０．０４０１度）以下、更に好ましくは０．５ｍｒａｄ（０．０２８８度）以下、特に好ましくは０．４７ｍｒａｄ（０．０２７度）以下である。また、上記楔角θが上記上限以下であると、スポーツカー等フロントガラスの取り付け角度が小さい車に適した合わせガラスを得ることができる。
【００７４】
上記中間膜の楔角θは、中間膜における最大厚み部分と最小厚み部分との中間膜の第１の表面（一方の表面）部分を結んだ直線と、中間膜における最大厚み部分と最小厚み部分との中間膜の第２の表面（他方の表面）部分を結んだ直線との交点における内角である。なお、最大厚み部分が複数ある、最小厚み部分が複数ある、最大厚み部分が一定の領域にある、又は最小厚み部分が一定の領域にある場合には、楔角θを求めるための最大厚み部分及び最小厚み部分は、求められる楔角θが最も大きくなるように選択される。
【００７５】
二重像をより一層抑制し、中間膜の取扱性をより一層高め、かつ合わせガラスの外観不良をより一層生じ難くする観点からは、上記一端における中間膜の厚みの上記他端における中間膜の厚みに対する比は、好ましくは１．２以上、より好ましくは１．２５以上、好ましくは４以下、より好ましくは３．７以下である。
【００７６】
上記中間膜の厚みは特に限定されない。上記中間膜の厚みは、中間膜を構成する各層の合計の厚みを示す。よって、多層の中間膜１１の場合には、該中間膜の厚みは、第１の層１と第２の層２と第３の層３との合計の厚みを示す。
【００７７】
中間膜の最大厚みは好ましくは０．１ｍｍ以上、より好ましくは０．２５ｍｍ以上、更に好ましくは０．５ｍｍ以上、特に好ましくは０．８ｍｍ以上、好ましくは３ｍｍ以下、より好ましくは２ｍｍ以下、更に好ましくは１．５ｍｍ以下である。
【００７８】
一端と他端との間の距離をＸとする。中間膜は、一端から内側に向かって０Ｘ〜０．２Ｘの距離の領域に最小厚みを有し、他端から内側に向かって０Ｘ〜０．２Ｘの距離の領域に最大厚みを有することが好ましい。中間膜は、一端から内側に向かって０Ｘ〜０．１Ｘの距離の領域に最小厚みを有し、他端から内側に向かって０Ｘ〜０．１Ｘの距離の領域に最大厚みを有することがより好ましい。中間膜は一端に最小厚みを有し、中間膜は他端に最大厚みを有することが好ましい。中間膜１１，１１Ａは、他端１１ｂに最大厚みを有し、一端１１ａに最小厚みを有する。
【００７９】
上記中間膜は、厚み均一部位を有していてもよい。上記厚み均一部位とは、中間膜の上記一端と上記他端を結ぶ方向での１０ｃｍの距離範囲あたり、厚みが１０μｍを超えて変化していないことをいう。従って、上記厚み均一部位は、中間膜の上記一端と上記他端を結ぶ方向での１０ｃｍの距離範囲あたり、厚みが１０μｍを超えて変化していない部位をいう。具体的には、上記厚み均一部位は、中間膜の上記一端と上記他端を結ぶ方向で厚みが全く変化していないか、又は、中間膜の上記一端と上記他端を結ぶ方向での１０ｃｍの距離範囲あたり、厚みが１０μｍ以下で変化している部位をいう。
【００８０】
実用面の観点、並びに接着力及び耐貫通性を充分に高める観点からは、表面層の最大厚みは好ましくは０．００１ｍｍ以上、より好ましくは０．２ｍｍ以上、更に好ましくは０．３ｍｍ以上、好ましくは１ｍｍ以下、より好ましくは０．８ｍｍ以下である。
【００８１】
実用面の観点、並びに耐貫通性を充分に高める観点からは、２つの表面層の間に配置される層（中間層）の最大厚みは好ましくは０．００１ｍｍ以上、より好ましくは０．１ｍｍ以上、更に好ましくは０．２ｍｍ以上、好ましくは０．８ｍｍ以下、より好ましくは０．６ｍｍ以下、更に好ましくは０．３ｍｍ以下である。
【００８２】
上記中間膜の一端と他端との距離Ｘは、好ましくは３ｍ以下、より好ましくは２ｍ以下、特に好ましくは１．５ｍ以下であり、好ましくは０．５ｍ以上、より好ましくは０．８ｍ以上、特に好ましくは１ｍ以上である。
【００８３】
以下、多層の中間膜の各層、並びに単層の中間膜を構成する材料の詳細を説明する。
【００８４】
（熱可塑性樹脂）
中間膜（各層）は、熱可塑性樹脂（以下、熱可塑性樹脂（０）と記載することがある）を含む。中間膜（各層）は、熱可塑性樹脂（０）として、ポリビニルアセタール樹脂（以下、ポリビニルアセタール樹脂（０）と記載することがある）を含むことが好ましい。上記第１の層は、熱可塑性樹脂（以下、熱可塑性樹脂（１）と記載することがある）を含むことが好ましく、熱可塑性樹脂（１）として、ポリビニルアセタール樹脂（以下、ポリビニルアセタール樹脂（１）と記載することがある）を含むことが好ましい。上記第２の層は、熱可塑性樹脂（以下、熱可塑性樹脂（２）と記載することがある）を含むことが好ましく、熱可塑性樹脂（２）として、ポリビニルアセタール樹脂（以下、ポリビニルアセタール樹脂（２）と記載することがある）を含むことが好ましい。上記第３の層は、熱可塑性樹脂（以下、熱可塑性樹脂（３）と記載することがある）を含むことが好ましく、熱可塑性樹脂（３）として、ポリビニルアセタール樹脂（以下、ポリビニルアセタール樹脂（３）と記載することがある）を含むことが好ましい。
【００８５】
上記熱可塑性樹脂（１）と上記熱可塑性樹脂（２）と上記熱可塑性樹脂（３）とは、同一であってもよく、異なっていてもよい。遮音性がより一層高くなることから、上記熱可塑性樹脂（１）は、上記熱可塑性樹脂（２）及び上記熱可塑性樹脂（３）と異なっていることが好ましい。上記ポリビニルアセタール樹脂（１）と上記ポリビニルアセタール樹脂（２）と上記ポリビニルアセタール樹脂（３）とは、同一であってもよく、異なっていてもよい。遮音性がより一層高くなることから、上記ポリビニルアセタール樹脂（１）は、上記ポリビニルアセタール樹脂（２）及び上記ポリビニルアセタール樹脂（３）と異なっていることが好ましい。上記熱可塑性樹脂（０）、上記熱可塑性樹脂（１）、上記熱可塑性樹脂（２）及び上記熱可塑性樹脂（３）はそれぞれ、１種のみが用いられてもよく、２種以上が併用されてもよい。上記ポリビニルアセタール樹脂（０）、上記ポリビニルアセタール樹脂（１）、上記ポリビニルアセタール樹脂（２）及び上記ポリビニルアセタール樹脂（３）はそれぞれ、１種のみが用いられてもよく、２種以上が併用されてもよい。
【００８６】
上記熱可塑性樹脂としては、ポリビニルアセタール樹脂、エチレン−酢酸ビニル共重合体樹脂、エチレン−アクリル酸共重合体樹脂、ポリウレタン樹脂、ポリビニルアルコール樹脂、ポリオレフィン樹脂、ポリ酢酸ビニル樹脂及びポリスチレン樹脂等が挙げられる。これら以外の熱可塑性樹脂を用いてもよい。
【００８７】
上記熱可塑性樹脂は、ポリビニルアセタール樹脂であることが好ましい。ポリビニルアセタール樹脂と可塑剤との併用により、合わせガラス部材又は他の中間膜に対する本発明に係る中間膜の接着力がより一層高くなる。
【００８８】
上記ポリビニルアセタール樹脂は、例えば、ポリビニルアルコール（ＰＶＡ）をアルデヒドによりアセタール化することにより製造できる。上記ポリビニルアセタール樹脂は、ポリビニルアルコールのアセタール化物であることが好ましい。上記ポリビニルアルコールは、例えば、ポリ酢酸ビニルをけん化することにより得られる。上記ポリビニルアルコールのけん化度は、一般に７０〜９９．９モル％の範囲内である。
【００８９】
上記ポリビニルアルコール（ＰＶＡ）の平均重合度は、好ましくは２００以上、より好ましくは５００以上、より一層好ましくは１５００以上、更に好ましくは１６００以上、特に好ましくは２６００以上、最も好ましくは２７００以上、好ましくは５０００以下、より好ましくは４０００以下、更に好ましくは３５００以下である。上記平均重合度が上記下限以上であると、合わせガラスの耐貫通性がより一層高くなる。上記平均重合度が上記上限以下であると、中間膜の成形が容易になる。
【００９０】
上記ポリビニルアルコールの平均重合度は、ＪＩＳ  Ｋ６７２６「ポリビニルアルコール試験方法」に準拠した方法により求められる。
【００９１】
上記ポリビニルアセタール樹脂に含まれているアセタール基の炭素数は特に限定されない。上記ポリビニルアセタール樹脂を製造する際に用いるアルデヒドは特に限定されない。上記ポリビニルアセタール樹脂におけるアセタール基の炭素数は３〜５であることが好ましく、３又は４であることがより好ましい。上記ポリビニルアセタール樹脂におけるアセタール基の炭素数が３以上であると、中間膜のガラス転移温度が充分に低くなる。
【００９２】
上記アルデヒドは特に限定されない。一般には、炭素数が１〜１０のアルデヒドが好適に用いられる。上記炭素数が１〜１０のアルデヒドとしては、例えば、ホルムアルデヒド、アセトアルデヒド、プロピオンアルデヒド、ｎ−ブチルアルデヒド、イソブチルアルデヒド、ｎ−バレルアルデヒド、２−エチルブチルアルデヒド、ｎ−ヘキシルアルデヒド、ｎ−オクチルアルデヒド、ｎ−ノニルアルデヒド、ｎ−デシルアルデヒド及びベンズアルデヒド等が挙げられる。プロピオンアルデヒド、ｎ−ブチルアルデヒド、イソブチルアルデヒド、ｎ−ヘキシルアルデヒド又はｎ−バレルアルデヒドが好ましく、プロピオンアルデヒド、ｎ−ブチルアルデヒド又はイソブチルアルデヒドがより好ましく、ｎ−ブチルアルデヒドが更に好ましい。上記アルデヒドは、１種のみが用いられてもよく、２種以上が併用されてもよい。
【００９３】
上記ポリビニルアセタール樹脂（０）の水酸基の含有率（水酸基量）は、好ましくは１５モル％以上、より好ましくは１８モル％以上、好ましくは４０モル％以下、より好ましくは３５モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【００９４】
上記ポリビニルアセタール樹脂（１）の水酸基の含有率（水酸基量）は、好ましくは１７モル％以上、より好ましくは２０モル％以上、更に好ましくは２２モル％以上、好ましくは２８モル％以下、より好ましくは２７モル％以下、更に好ましくは２５モル％以下、特に好ましくは２４モル％以下である。上記水酸基の含有率が上記下限以上であると、中間膜の機械強度がより一層高くなる。特に、上記ポリビニルアセタール樹脂（１）の水酸基の含有率が２０モル％以上であると反応効率が高く生産性に優れ、また２８モル％以下であると、合わせガラスの遮音性がより一層高くなる。また、上記水酸基の含有率が上記上限以下であると、中間膜の柔軟性が高くなり、中間膜の取扱いが容易になる。
【００９５】
上記ポリビニルアセタール樹脂（２）及び上記ポリビニルアセタール樹脂（３）の水酸基の各含有率は、好ましくは２５モル％以上、より好ましくは２８モル％以上、より好ましくは３０モル％以上、より一層好ましくは３１．５モル％以上、更に好ましくは３２モル％以上、特に好ましくは３３モル％以上である。上記ポリビニルアセタール樹脂（２）及び上記ポリビニルアセタール樹脂（３）の水酸基の各含有率は、好ましくは３８モル％以下、より好ましくは３７モル％以下、更に好ましくは３６．５モル％以下、特に好ましくは３６モル％以下である。上記水酸基の含有率が上記下限以上であると、中間膜の接着力がより一層高くなる。また、上記水酸基の含有率が上記上限以下であると、中間膜の柔軟性が高くなり、中間膜の取扱いが容易になる。
【００９６】
遮音性をより一層高める観点からは、上記ポリビニルアセタール樹脂（１）の水酸基の含有率は、上記ポリビニルアセタール樹脂（２）の水酸基の含有率よりも低いことが好ましい。遮音性をより一層高める観点からは、上記ポリビニルアセタール樹脂（１）の水酸基の含有率は、上記ポリビニルアセタール樹脂（３）の水酸基の含有率よりも低いことが好ましい。遮音性を更に一層高める観点からは、上記ポリビニルアセタール樹脂（１）の水酸基の含有率と、上記ポリビニルアセタール樹脂（２）の水酸基の含有率との差の絶対値は、好ましくは１モル％以上、より好ましくは５モル％以上、更に好ましくは９モル％以上、特に好ましくは１０モル％以上、最も好ましくは１２モル％以上である。遮音性を更に一層高める観点からは、上記ポリビニルアセタール樹脂（１）の水酸基の含有率と、上記ポリビニルアセタール樹脂（３）の水酸基の含有率との差の絶対値は、好ましくは１モル％以上、より好ましくは５モル％以上、更に好ましくは９モル％以上、特に好ましくは１０モル％以上、最も好ましくは１２モル％以上である。上記ポリビニルアセタール樹脂（１）の水酸基の含有率と、上記ポリビニルアセタール樹脂（２）の水酸基の含有率との差の絶対値は、及び上記ポリビニルアセタール樹脂（１）の水酸基の含有率と、上記ポリビニルアセタール樹脂（３）の水酸基の含有率との差の絶対値は、好ましくは２０モル％以下である。
【００９７】
上記ポリビニルアセタール樹脂の水酸基の含有率は、水酸基が結合しているエチレン基量を、主鎖の全エチレン基量で除算して求めたモル分率を百分率で示した値である。上記水酸基が結合しているエチレン基量は、例えば、ＪＩＳ  Ｋ６７２８「ポリビニルブチラール試験方法」に準拠して測定できる。
【００９８】
上記ポリビニルアセタール樹脂（０）のアセチル化度（アセチル基量）は、好ましくは０．１モル％以上、より好ましくは０．３モル％以上、更に好ましくは０．５モル％以上、好ましくは３０モル％以下、より好ましくは２５モル％以下、更に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【００９９】
上記ポリビニルアセタール樹脂（１）のアセチル化度（アセチル基量）は、好ましくは０．０１モル％以上、より好ましくは０．１モル％以上、より一層好ましくは７モル％以上、更に好ましくは９モル％以上、好ましくは３０モル％以下、より好ましくは２５モル％以下、更に好ましくは２４モル％以下、特に好ましくは２０モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。特に、上記ポリビニルアセタール樹脂（１）のアセチル化度が０．１モル％以上、２５モル％以下であると、耐貫通性に優れる。
【０１００】
上記ポリビニルアセタール樹脂（２）及び上記ポリビニルアセタール樹脂（３）の各アセチル化度は、好ましくは０．０１モル％以上、より好ましくは０．５モル％以上、好ましくは１０モル％以下、より好ましくは２モル％以下である。上記アセチル化度が上記下限以上であると、ポリビニルアセタール樹脂と可塑剤との相溶性が高くなる。上記アセチル化度が上記上限以下であると、中間膜及び合わせガラスの耐湿性が高くなる。
【０１０１】
上記アセチル化度は、アセチル基が結合しているエチレン基量を、主鎖の全エチレン基量で除算して求めたモル分率を百分率で示した値である。上記アセチル基が結合しているエチレン基量は、例えば、ＪＩＳ  Ｋ６７２８「ポリビニルブチラール試験方法」に準拠して測定できる。
【０１０２】
上記ポリビニルアセタール樹脂（０）のアセタール化度（ポリビニルブチラール樹脂の場合にはブチラール化度）は、好ましくは６０モル％以上、より好ましくは６３モル％以上、好ましくは８５モル％以下、より好ましくは７５モル％以下、更に好ましくは７０モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１０３】
上記ポリビニルアセタール樹脂（１）のアセタール化度（ポリビニルブチラール樹脂の場合にはブチラール化度）は、好ましくは４７モル％以上、より好ましくは６０モル％以上、好ましくは８５モル％以下、より好ましくは８０モル％以下、更に好ましくは７５モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１０４】
上記ポリビニルアセタール樹脂（２）及び上記ポリビニルアセタール樹脂（３）の各アセタール化度（ポリビニルブチラール樹脂の場合にはブチラール化度）は、好ましくは５５モル％以上、より好ましくは６０モル％以上、好ましくは７５モル％以下、より好ましくは７１モル％以下である。上記アセタール化度が上記下限以上であると、ポリビニルアセタール樹脂と可塑剤との相溶性が高くなる。上記アセタール化度が上記上限以下であると、ポリビニルアセタール樹脂を製造するために必要な反応時間が短くなる。
【０１０５】
上記アセタール化度は、主鎖の全エチレン基量から、水酸基が結合しているエチレン基量と、アセチル基が結合しているエチレン基量とを差し引いた値を、主鎖の全エチレン基量で除算して求めたモル分率を百分率で示した値である。
【０１０６】
上記アセタール化度は、ＪＩＳ  Ｋ６７２８「ポリビニルブチラール試験方法」に準拠した方法又はＡＳＴＭ  Ｄ１３９６−９２に準拠した方法により、算出できる。
【０１０７】
なお、上記水酸基の含有率（水酸基量）、アセタール化度（ブチラール化度）及びアセチル化度は、ＪＩＳ  Ｋ６７２８「ポリビニルブチラール試験方法」に準拠した方法により測定された結果から算出することが好ましい。但し、ＡＳＴＭ  Ｄ１３９６−９２による測定を用いてもよい。ポリビニルアセタール樹脂がポリビニルブチラール樹脂である場合は、上記水酸基の含有率（水酸基量）、上記アセタール化度（ブチラール化度）及び上記アセチル化度は、ＪＩＳ  Ｋ６７２８「ポリビニルブチラール試験方法」に準拠した方法により測定された結果から算出され得る。
【０１０８】
（可塑剤）
中間膜の接着力をより一層高める観点からは、本発明に係る中間膜は、可塑剤（以下、可塑剤（０）と記載することがある）を含むことが好ましい。上記第１の層は、可塑剤（以下、可塑剤（１）と記載することがある）を含むことが好ましい。上記第２の層は、可塑剤（以下、可塑剤（２）と記載することがある）を含むことが好ましい。上記第３の層は、可塑剤（以下、可塑剤（３）と記載することがある）を含むことが好ましい。中間膜に含まれている熱可塑性樹脂が、ポリビニルアセタール樹脂である場合に、中間膜（各層）は、可塑剤を含むことが特に好ましい。ポリビニルアセタール樹脂を含む層は、可塑剤を含むことが好ましい。
【０１０９】
上記可塑剤は特に限定されない。上記可塑剤として、従来公知の可塑剤を用いることができる。上記可塑剤は、１種のみが用いられてもよく、２種以上が併用されてもよい。
【０１１０】
上記可塑剤としては、例えば、一塩基性有機酸エステル及び多塩基性有機酸エステル等の有機エステル可塑剤、並びに有機リン酸可塑剤及び有機亜リン酸可塑剤などの有機リン酸可塑剤等が挙げられる。有機エステル可塑剤が好ましい。上記可塑剤は液状可塑剤であることが好ましい。
【０１１１】
上記一塩基性有機酸エステルとしては、特に限定されず、例えば、グリコールと一塩基性有機酸との反応によって得られたグリコールエステル等が挙げられる。上記グリコールとしては、トリエチレングリコール、テトラエチレングリコール及びトリプロピレングリコール等が挙げられる。上記一塩基性有機酸としては、酪酸、イソ酪酸、カプロン酸、２−エチル酪酸、ヘプチル酸、ｎ−オクチル酸、２−エチルヘキシル酸、ｎ−ノニル酸及びデシル酸等が挙げられる。
【０１１２】
上記多塩基性有機酸エステルとしては、特に限定されず、例えば、多塩基性有機酸と、炭素数４〜８の直鎖又は分岐構造を有するアルコールとのエステル化合物等が挙げられる。上記多塩基性有機酸としては、アジピン酸、セバシン酸及びアゼライン酸等が挙げられる。
【０１１３】
上記有機エステル可塑剤としては、特に限定されず、トリエチレングリコールジ−２−エチルプロパノエート、トリエチレングリコールジ−２−エチルブチレート、トリエチレングリコールジ−２−エチルヘキサノエート、トリエチレングリコールジカプリレート、トリエチレングリコールジ−ｎ−オクタノエート、トリエチレングリコールジ−ｎ−ヘプタノエート、テトラエチレングリコールジ−ｎ−ヘプタノエート、ジブチルセバケート、ジオクチルアゼレート、ジブチルカルビトールアジペート、エチレングリコールジ−２−エチルブチレート、１，３−プロピレングリコールジ−２−エチルブチレート、１，４−ブチレングリコールジ−２−エチルブチレート、ジエチレングリコールジ−２−エチルブチレート、ジエチレングリコールジ−２−エチルヘキサノエート、ジプロピレングリコールジ−２−エチルブチレート、トリエチレングリコールジ−２−エチルペンタノエート、テトラエチレングリコールジ−２−エチルブチレート、ジエチレングリコールジカプリレート、アジピン酸ジヘキシル、アジピン酸ジオクチル、アジピン酸ヘキシルシクロヘキシル、アジピン酸ヘプチルとアジピン酸ノニルとの混合物、アジピン酸ジイソノニル、アジピン酸ジイソデシル、アジピン酸ヘプチルノニル、セバシン酸ジブチル、油変性セバシン酸アルキド、及びリン酸エステルとアジピン酸エステルとの混合物等が挙げられる。これら以外の有機エステル可塑剤を用いてもよい。上述のアジピン酸エステル以外の他のアジピン酸エステルを用いてもよい。
【０１１４】
上記有機リン酸可塑剤としては、特に限定されず、例えば、トリブトキシエチルホスフェート、イソデシルフェニルホスフェート及びトリイソプロピルホスフェート等が挙げられる。
【０１１５】
上記可塑剤は、下記式（１）で表されるジエステル可塑剤であることが好ましい。
【０１１６】
【化１】
2018070462.tif 000003
【０１１７】
上記式（１）中、Ｒ１及びＲ２はそれぞれ、炭素数５〜１０の有機基を表し、Ｒ３は、エチレン基、イソプロピレン基又はｎ−プロピレン基を表し、ｐは３〜１０の整数を表す。上記式（１）中のＲ１及びＲ２はそれぞれ、炭素数６〜１０の有機基であることが好ましい。
【０１１８】
上記可塑剤は、トリエチレングリコールジ−２−エチルヘキサノエート（３ＧＯ）又はトリエチレングリコールジ−２−エチルブチレート（３ＧＨ）を含むことが好ましく、トリエチレングリコールジ−２−エチルヘキサノエートを含むことがより好ましい。
【０１１９】
上記中間膜において、上記熱可塑性樹脂（０）１００重量部に対する上記可塑剤（０）の含有量を含有量（０）とする。上記含有量（０）は、好ましくは２５重量部以上、より好ましくは３０重量部以上、好ましくは１００重量部以下、より好ましくは６０重量部以下、更に好ましくは５０重量部以下である。上記含有量（０）が上記下限以上であると、合わせガラスの耐貫通性がより一層高くなる。上記含有量（０）が上記上限以下であると、中間膜の透明性がより一層高くなる。
【０１２０】
上記第１の層において、上記熱可塑性樹脂（１）１００重量部に対する上記可塑剤（１）の含有量を含有量（１）とする。上記含有量（１）は、好ましくは５０重量部以上、より好ましくは５５重量部以上、更に好ましくは６０重量部以上、好ましくは１００重量部以下、より好ましくは９０重量部以下、更に好ましくは８５重量部以下、特に好ましくは８０重量部以下である。上記含有量（１）が上記下限以上であると、中間膜の柔軟性が高くなり、中間膜の取扱いが容易になる。上記含有量（１）が上記上限以下であると、合わせガラスの耐貫通性がより一層高くなる。
【０１２１】
上記第２の層において、上記熱可塑性樹脂（２）１００重量部に対する上記可塑剤（２）の含有量を含有量（２）とする。上記第３の層において、上記熱可塑性樹脂（３）１００重量部に対する上記可塑剤（３）の含有量を含有量（３）とする。上記含有量（２）及び上記含有量（３）はそれぞれ、好ましくは１０重量部以上、より好ましくは１５重量部以上、更に好ましくは２０重量部以上、特に好ましくは２４重量部以上、好ましくは４０重量部以下、より好ましくは３５重量部以下、更に好ましくは３２重量部以下、特に好ましくは３０重量部以下である。上記含有量（２）及び上記含有量（３）が上記下限以上であると、中間膜の柔軟性が高くなり、中間膜の取扱いが容易になる。上記含有量（２）及び上記含有量（３）が上記上限以下であると、合わせガラスの耐貫通性がより一層高くなる。
【０１２２】
合わせガラスの遮音性を高めるために、上記含有量（１）は上記含有量（２）よりも多いことが好ましく、上記含有量（１）は上記含有量（３）よりも多いことが好ましい。
【０１２３】
合わせガラスの遮音性をより一層高める観点からは、上記含有量（２）と上記含有量（１）との差の絶対値、並びに上記含有量（３）と上記含有量（１）との差の絶対値はそれぞれ、好ましくは５重量部以上、より好ましくは８重量部以上、更に好ましくは１０重量部以上、特に好ましくは１５重量部以上、最も好ましくは２０重量部以上である。上記含有量（２）と上記含有量（１）との差の絶対値、並びに上記含有量（３）と上記含有量（１）との差の絶対値はそれぞれ、好ましくは８０重量部以下、より好ましくは７５重量部以下、更に好ましくは７０重量部以下である。
【０１２４】
(帯電防止剤)
表面抵抗率を調整するために、帯電防止剤を用いてもよい。多層の中間膜では、表面層が、上記帯電防止剤を含むことが好ましい。上記帯電防止剤は１種のみが用いられてもよく、２種以上が併用されてもよい。
【０１２５】
上記帯電防止剤としては、ポリオキシエチレンモノアルキルエーテル等が挙げられる。
【０１２６】
上記中間膜１００重量％中又は上記帯電防止剤を含む層（第１の層、第２の層又は第３の層）１００重量％中、上記帯電防止剤の含有量は、好ましくは０．０１重量％以上、より好ましくは０．０５重量％以上、好ましくは１重量％以下、より好ましくは０．８重量％以下である。上記帯電防止剤の含有量のみによって表面抵抗率は決まらないが、上記帯電防止剤の含有量が上記下限以上及び上記上限以下であると、表面抵抗率を良好な範囲に制御することが容易である。
【０１２７】
（遮熱性化合物）
上記中間膜は、遮熱性化合物を含むことが好ましい。上記第１の層は、遮熱性化合物を含むことが好ましい。上記第２の層は、遮熱性化合物を含むことが好ましい。上記第３の層は、遮熱性化合物を含むことが好ましい。上記遮熱性化合物は、１種のみが用いられてもよく、２種以上が併用されてもよい。
【０１２８】
上記遮熱性化合物は、フタロシアニン化合物、ナフタロシアニン化合物及びアントラシアニン化合物の内の少なくとも１種の成分Ｘを含むか、又は遮熱粒子を含むことが好ましい。この場合に、上記成分Ｘと上記遮熱粒子との双方を含んでいてもよい。
【０１２９】
成分Ｘ：
上記中間膜は、フタロシアニン化合物、ナフタロシアニン化合物又はアントラシアニン化合物（以下、フタロシアニン化合物、ナフタロシアニン化合物及びアントラシアニン化合物を成分Ｘと呼ぶことがある）を含むことが好ましい。上記第１の層は、上記成分Ｘを含むことが好ましい。上記第２の層は、上記成分Ｘを含むことが好ましい。上記第３の層は、上記成分Ｘを含むことが好ましい。上記成分Ｘは遮熱性化合物である。上記成分Ｘは、１種のみが用いられてもよく、２種以上が併用されてもよい。
【０１３０】
上記成分Ｘは特に限定されない。成分Ｘとして、従来公知のフタロシアニン化合物、ナフタロシアニン化合物及びアントラシアニン化合物を用いることができる。
【０１３１】
上記成分Ｘとしては、フタロシアニン、フタロシアニンの誘導体、ナフタロシアニン、ナフタロシアニンの誘導体、アントラシアニン及びアントラシアニンの誘導体等が挙げられる。上記フタロシアニン化合物及び上記フタロシアニンの誘導体はそれぞれ、フタロシアニン骨格を有することが好ましい。上記ナフタロシアニン化合物及び上記ナフタロシアニンの誘導体はそれぞれ、ナフタロシアニン骨格を有することが好ましい。上記アントラシアニン化合物及び上記アントラシアニンの誘導体はそれぞれ、アントラシアニン骨格を有することが好ましい。
【０１３２】
中間膜及び合わせガラスの遮熱性をより一層高くする観点からは、上記成分Ｘは、フタロシアニン、フタロシアニンの誘導体、ナフタロシアニン又はナフタロシアニンの誘導体であることが好ましく、フタロシアニン又はフタロシアニンの誘導体であることがより好ましい。
【０１３３】
遮熱性を効果的に高め、かつ長期間にわたり可視光線透過率をより一層高いレベルで維持する観点からは、上記成分Ｘは、バナジウム原子又は銅原子を含有することが好ましい。上記成分Ｘは、バナジウム原子を含有することが好ましく、銅原子を含有することも好ましい。上記成分Ｘは、バナジウム原子又は銅原子を含有するフタロシアニン、又は、バナジウム原子又は銅原子を含有するフタロシアニンの誘導体であることがより好ましい。中間膜及び合わせガラスの遮熱性を更に一層高くする観点からは、上記成分Ｘは、バナジウム原子に酸素原子が結合した構造単位を有することが好ましい。
【０１３４】
上記中間膜１００重量％中又は上記成分Ｘを含む層（第１の層、第２の層又は第３の層）１００重量％中、上記成分Ｘの含有量は、好ましくは０．００１重量％以上、より好ましくは０．００５重量％以上、更に好ましくは０．０１重量％以上、特に好ましくは０．０２重量％以上である。上記中間膜１００重量％中又は上記成分Ｘを含む層（第１の層、第２の層又は第３の層）１００重量％中、上記成分Ｘの含有量は、好ましくは０．２重量％以下、より好ましくは０．１重量％以下、更に好ましくは０．０５重量％以下、特に好ましくは０．０４重量％以下である。上記成分Ｘの含有量が上記下限以上及び上記上限以下であると、遮熱性が充分に高くなり、かつ可視光線透過率が充分に高くなる。例えば、可視光線透過率を７０％以上にすることが可能である。
【０１３５】
遮熱粒子：
上記中間膜は、遮熱粒子を含むことが好ましい。上記第１の層は、上記遮熱粒子を含むことが好ましい。上記第２の層は、上記遮熱粒子を含むことが好ましい。上記第３の層は、上記遮熱粒子を含むことが好ましい。上記遮熱粒子は遮熱性化合物である。遮熱粒子の使用により、赤外線（熱線）を効果的に遮断できる。上記遮熱粒子は、１種のみが用いられてもよく、２種以上が併用されてもよい。
【０１３６】
合わせガラスの遮熱性をより一層高める観点からは、上記遮熱粒子は、金属酸化物粒子であることがより好ましい。上記遮熱粒子は、金属の酸化物により形成された粒子（金属酸化物粒子）であることが好ましい。
【０１３７】
可視光よりも長い波長７８０ｎｍ以上の赤外線は、紫外線と比較して、エネルギー量が小さい。しかしながら、赤外線は熱的作用が大きく、赤外線が物質に吸収されると熱として放出される。このため、赤外線は一般に熱線と呼ばれている。上記遮熱粒子の使用により、赤外線（熱線）を効果的に遮断できる。なお、遮熱粒子とは、赤外線を吸収可能な粒子を意味する。
【０１３８】
上記遮熱粒子の具体例としては、アルミニウムドープ酸化錫粒子、インジウムドープ酸化錫粒子、アンチモンドープ酸化錫粒子（ＡＴＯ粒子）、ガリウムドープ酸化亜鉛粒子（ＧＺＯ粒子）、インジウムドープ酸化亜鉛粒子（ＩＺＯ粒子）、アルミニウムドープ酸化亜鉛粒子（ＡＺＯ粒子）、ニオブドープ酸化チタン粒子、ナトリウムドープ酸化タングステン粒子、セシウムドープ酸化タングステン粒子、タリウムドープ酸化タングステン粒子、ルビジウムドープ酸化タングステン粒子、錫ドープ酸化インジウム粒子（ＩＴＯ粒子）、錫ドープ酸化亜鉛粒子、珪素ドープ酸化亜鉛粒子等の金属酸化物粒子や、六ホウ化ランタン（ＬａＢ６）粒子等が挙げられる。これら以外の遮熱粒子を用いてもよい。熱線の遮蔽機能が高いため、金属酸化物粒子が好ましく、ＡＴＯ粒子、ＧＺＯ粒子、ＩＺＯ粒子、ＩＴＯ粒子又は酸化タングステン粒子がより好ましく、ＩＴＯ粒子又は酸化タングステン粒子が特に好ましい。特に、熱線の遮蔽機能が高く、かつ入手が容易であるので、錫ドープ酸化インジウム粒子（ＩＴＯ粒子）が好ましく、酸化タングステン粒子も好ましい。
【０１３９】
中間膜及び合わせガラスの遮熱性をより一層高くする観点からは、酸化タングステン粒子は、金属ドープ酸化タングステン粒子であることが好ましい。上記「酸化タングステン粒子」には、金属ドープ酸化タングステン粒子が含まれる。上記金属ドープ酸化タングステン粒子としては、具体的には、ナトリウムドープ酸化タングステン粒子、セシウムドープ酸化タングステン粒子、タリウムドープ酸化タングステン粒子及びルビジウムドープ酸化タングステン粒子等が挙げられる。
【０１４０】
中間膜及び合わせガラスの遮熱性をより一層高くする観点からは、セシウムドープ酸化タングステン粒子が特に好ましい。中間膜及び合わせガラスの遮熱性を更に一層高くする観点からは、該セシウムドープ酸化タングステン粒子は、式：Ｃｓ０．３３ＷＯ３で表される酸化タングステン粒子であることが好ましい。
【０１４１】
上記遮熱粒子の平均粒子径は好ましくは０．０１μｍ以上、より好ましくは０．０２μｍ以上、好ましくは０．１μｍ以下、より好ましくは０．０５μｍ以下である。平均粒子径が上記下限以上であると、熱線の遮蔽性が充分に高くなる。平均粒子径が上記上限以下であると、遮熱粒子の分散性が高くなる。
【０１４２】
上記「平均粒子径」は、体積平均粒子径を示す。平均粒子径は、粒度分布測定装置（日機装社製「ＵＰＡ−ＥＸ１５０」）等を用いて測定できる。
【０１４３】
上記中間膜１００重量％中又は上記遮熱粒子を含む層（第１の層、第２の層又は第３の層）１００重量％中、上記遮熱粒子の含有量（特に酸化タングステン粒子の含有量）は、好ましくは０．０１重量％以上、より好ましくは０．１重量％以上、更に好ましくは１重量％以上、特に好ましくは１．５重量％以上である。上記中間膜１００重量％中又は上記遮熱粒子を含む層（第１の層、第２の層又は第３の層）１００重量％中、上記遮熱粒子の含有量（特に酸化タングステン粒子の含有量）は、好ましくは６重量％以下、より好ましくは５．５重量％以下、更に好ましくは４重量％以下、特に好ましくは３．５重量％以下、最も好ましくは３重量％以下である。上記遮熱粒子の含有量が上記下限以上及び上記上限以下であると、遮熱性が充分に高くなり、かつ可視光線透過率が充分に高くなる。
【０１４４】
（金属塩）
上記中間膜は、アルカリ金属塩、アルカリ土類金属塩、又はマグネシウム塩（以下、これらを金属塩Ｍと記載することがある）を含むことが好ましい。上記金属塩Ｍに由来して、上記中間膜は、アルカリ金属を含むことが好ましい。上記金属塩Ｍに由来して、上記中間膜は、アルカリ土類金属を含むことが好ましい。上記金属塩Ｍに由来して、上記中間膜は、マグネシウムを含むことが好ましい。上記第１の層は、上記金属塩Ｍを含むことが好ましい。上記第２の層は、上記金属塩Ｍを含むことが好ましい。上記第３の層は、上記金属塩Ｍを含むことが好ましい。上記金属塩Ｍの使用により、中間膜とガラス板などの合わせガラス部材との接着性又は中間膜における各層間の接着性を制御することが容易になる。上記金属塩Ｍは、１種のみが用いられてもよく、２種以上が併用されてもよい。
【０１４５】
上記金属塩Ｍは、Ｌｉ、Ｎａ、Ｋ、Ｒｂ、Ｃｓ、Ｍｇ、Ｃａ、Ｓｒ又はＢａを含むことが好ましい。中間膜中に含まれている金属塩は、Ｋ又はＭｇを含むことが好ましい。
【０１４６】
また、上記金属塩Ｍは、炭素数２〜１６の有機酸のアルカリ金属塩、炭素数２〜１６の有機酸のアルカリ土類金属塩又は炭素数２〜１６の有機酸のマグネシウム塩であることがより好ましく、炭素数２〜１６のカルボン酸マグネシウム塩又は炭素数２〜１６のカルボン酸カリウム塩であることが更に好ましい。
【０１４７】
上記炭素数２〜１６のカルボン酸マグネシウム塩及び上記炭素数２〜１６のカルボン酸カリウム塩は特に限定されない。これらの金属塩としては、例えば、酢酸マグネシウム、酢酸カリウム、プロピオン酸マグネシウム、プロピオン酸カリウム、２−エチル酪酸マグネシウム、２−エチルブタン酸カリウム、２−エチルヘキサン酸マグネシウム及び２−エチルヘキサン酸カリウム等が挙げられる。
【０１４８】
上記金属塩Ｍを含む中間膜、又は上記金属塩Ｍを含む層（第１の層、第２の層又は第３の層）におけるＭｇ及びＫの含有量の合計は、好ましくは５ｐｐｍ以上、より好ましくは１０ｐｐｍ以上、更に好ましくは２０ｐｐｍ以上、好ましくは３００ｐｐｍ以下、より好ましくは２５０ｐｐｍ以下、更に好ましくは２００ｐｐｍ以下である。Ｍｇ及びＫの含有量の合計が上記下限以上及び上記上限以下であると、中間膜とガラス板との接着性又は中間膜における各層間の接着性をより一層良好に制御できる。
【０１４９】
（紫外線遮蔽剤）
上記中間膜は、紫外線遮蔽剤を含むことが好ましい。上記第１の層は、紫外線遮蔽剤を含むことが好ましい。上記第２の層は、紫外線遮蔽剤を含むことが好ましい。上記第３の層は、紫外線遮蔽剤を含むことが好ましい。紫外線遮蔽剤の使用により、中間膜及び合わせガラスが長期間使用されても、可視光線透過率がより一層低下し難くなる。上記紫外線遮蔽剤は、１種のみが用いられてもよく、２種以上が併用されてもよい。
【０１５０】
上記紫外線遮蔽剤には、紫外線吸収剤が含まれる。上記紫外線遮蔽剤は、紫外線吸収剤であることが好ましい。
【０１５１】
上記紫外線遮蔽剤としては、例えば、金属原子を含む紫外線遮蔽剤、金属酸化物を含む紫外線遮蔽剤、ベンゾトリアゾール構造を有する紫外線遮蔽剤（ベンゾトリアゾール化合物）、ベンゾフェノン構造を有する紫外線遮蔽剤（ベンゾフェノン化合物）、トリアジン構造を有する紫外線遮蔽剤（トリアジン化合物）、マロン酸エステル構造を有する紫外線遮蔽剤（マロン酸エステル化合物）、シュウ酸アニリド構造を有する紫外線遮蔽剤（シュウ酸アニリド化合物）及びベンゾエート構造を有する紫外線遮蔽剤（ベンゾエート化合物）等が挙げられる。
【０１５２】
上記金属原子を含む紫外線遮蔽剤としては、例えば、白金粒子、白金粒子の表面をシリカで被覆した粒子、パラジウム粒子及びパラジウム粒子の表面をシリカで被覆した粒子等が挙げられる。紫外線遮蔽剤は、遮熱粒子ではないことが好ましい。
【０１５３】
上記紫外線遮蔽剤は、好ましくはベンゾトリアゾール構造を有する紫外線遮蔽剤、ベンゾフェノン構造を有する紫外線遮蔽剤、トリアジン構造を有する紫外線遮蔽剤又はベンゾエート構造を有する紫外線遮蔽剤である。上記紫外線遮蔽剤は、より好ましくはベンゾトリアゾール構造を有する紫外線遮蔽剤又はベンゾフェノン構造を有する紫外線遮蔽剤であり、更に好ましくはベンゾトリアゾール構造を有する紫外線遮蔽剤である。
【０１５４】
上記金属酸化物を含む紫外線遮蔽剤としては、例えば、酸化亜鉛、酸化チタン及び酸化セリウム等が挙げられる。さらに、上記金属酸化物を含む紫外線遮蔽剤に関して、表面が被覆されていてもよい。上記金属酸化物を含む紫外線遮蔽剤の表面の被覆材料としては、絶縁性金属酸化物、加水分解性有機ケイ素化合物及びシリコーン化合物等が挙げられる。
【０１５５】
上記絶縁性金属酸化物としては、シリカ、アルミナ及びジルコニア等が挙げられる。上記絶縁性金属酸化物は、例えば５．０ｅＶ以上のバンドギャップエネルギーを有する。
【０１５６】
上記ベンゾトリアゾール構造を有する紫外線遮蔽剤としては、例えば、２−（２’−ヒドロキシ−５’−メチルフェニル）ベンゾトリアゾール（ＢＡＳＦ社製「ＴｉｎｕｖｉｎＰ」）、２−（２’−ヒドロキシ−３’，５’−ジ−ｔ−ブチルフェニル）ベンゾトリアゾール（ＢＡＳＦ社製「Ｔｉｎｕｖｉｎ３２０」）、２−（２’−ヒドロキシ−３’−ｔ−ブチル−５−メチルフェニル）−５−クロロベンゾトリアゾール（ＢＡＳＦ社製「Ｔｉｎｕｖｉｎ３２６」）、及び２−（２’−ヒドロキシ−３’，５’−ジ−アミルフェニル）ベンゾトリアゾール（ＢＡＳＦ社製「Ｔｉｎｕｖｉｎ３２８」）等が挙げられる。紫外線を吸収する性能に優れることから、上記紫外線遮蔽剤は、ハロゲン原子を含むベンゾトリアゾール構造を有する紫外線遮蔽剤であることが好ましく、塩素原子を含むベンゾトリアゾール構造を有する紫外線遮蔽剤であることがより好ましい。
【０１５７】
上記ベンゾフェノン構造を有する紫外線遮蔽剤としては、例えば、オクタベンゾン（ＢＡＳＦ社製「Ｃｈｉｍａｓｓｏｒｂ８１」）等が挙げられる。
【０１５８】
上記トリアジン構造を有する紫外線遮蔽剤としては、例えば、ＡＤＥＫＡ社製「ＬＡ−Ｆ７０」及び２−（４，６−ジフェニル−１，３，５−トリアジン−２−イル）−５−［（ヘキシル）オキシ］−フェノール（ＢＡＳＦ社製「Ｔｉｎｕｖｉｎ１５７７ＦＦ」）等が挙げられる。
【０１５９】
上記マロン酸エステル構造を有する紫外線遮蔽剤としては、２−（ｐ−メトキシベンジリデン）マロン酸ジメチル、テトラエチル−２，２−（１，４−フェニレンジメチリデン）ビスマロネート、２−（ｐ−メトキシベンジリデン）−ビス（１，２，２，６，６−ペンタメチル４−ピペリジニル）マロネート等が挙げられる。
【０１６０】
上記マロン酸エステル構造を有する紫外線遮蔽剤の市販品としては、Ｈｏｓｔａｖｉｎ  Ｂ−ＣＡＰ、Ｈｏｓｔａｖｉｎ  ＰＲ−２５、Ｈｏｓｔａｖｉｎ  ＰＲ−３１（いずれもクラリアント社製）が挙げられる。
【０１６１】
上記シュウ酸アニリド構造を有する紫外線遮蔽剤としては、Ｎ−（２−エチルフェニル）−Ｎ’−（２−エトキシ−５−ｔ−ブチルフェニル）シュウ酸ジアミド、Ｎ−（２−エチルフェニル）−Ｎ’−（２−エトキシ−フェニル）シュウ酸ジアミド、２−エチル−２’−エトキシ−オキシアニリド（クラリアント社製「ＳａｎｄｕｖｏｒＶＳＵ」）などの窒素原子上に置換されたアリール基などを有するシュウ酸ジアミド類が挙げられる。
【０１６２】
上記ベンゾエート構造を有する紫外線遮蔽剤としては、例えば、２，４−ジ−ｔｅｒｔ−ブチルフェニル−３，５−ジ−ｔｅｒｔ−ブチル−４−ヒドロキシベンゾエート（ＢＡＳＦ社製「Ｔｉｎｕｖｉｎ１２０」）等が挙げられる。
【０１６３】
上記中間膜１００重量％中又は上記紫外線遮蔽剤を含む層（第１の層、第２の層又は第３の層）１００重量％中、上記紫外線遮蔽剤の含有量及びベンゾトリアゾール化合物の含有量は、好ましくは０．１重量％以上、より好ましくは０．２重量％以上、更に好ましくは０．３重量％以上、特に好ましくは０．５重量％以上である。上記中間膜１００重量％中又は上記紫外線遮蔽剤を含む層（第１の層、第２の層又は第３の層）１００重量％中、上記紫外線遮蔽剤の含有量及びベンゾトリアゾール化合物の含有量は、好ましくは２．５重量％以下、より好ましくは２重量％以下、更に好ましくは１重量％以下、特に好ましくは０．８重量％以下である。上記紫外線遮蔽剤の含有量及びベンゾトリアゾール化合物の含有量が上記下限以上及び上記上限以下であると、期間経過後の可視光線透過率の低下をより一層抑制することができる。特に、上記紫外線遮蔽剤を含む層１００重量％中、上記紫外線遮蔽剤の含有量が０．２重量％以上であることにより、中間膜及び合わせガラスの期間経過後の可視光線透過率の低下を顕著に抑制できる。
【０１６４】
（酸化防止剤）
上記中間膜は、酸化防止剤を含むことが好ましい。上記第１の層は、酸化防止剤を含むことが好ましい。上記第２の層は、酸化防止剤を含むことが好ましい。上記第３の層は、酸化防止剤を含むことが好ましい。上記酸化防止剤は、１種のみが用いられてもよく、２種以上が併用されてもよい。
【０１６５】
上記酸化防止剤としては、フェノール系酸化防止剤、硫黄系酸化防止剤及びリン系酸化防止剤等が挙げられる。上記フェノール系酸化防止剤はフェノール骨格を有する酸化防止剤である。上記硫黄系酸化防止剤は硫黄原子を含有する酸化防止剤である。上記リン系酸化防止剤はリン原子を含有する酸化防止剤である。
【０１６６】
上記酸化防止剤は、フェノール系酸化防止剤又はリン系酸化防止剤であることが好ましい。
【０１６７】
上記フェノール系酸化防止剤としては、２，６−ジ−ｔ−ブチル−ｐ−クレゾール（ＢＨＴ）、ブチルヒドロキシアニソール（ＢＨＡ）、２，６−ジ−ｔ−ブチル−４−エチルフェノール、ステアリル−β−（３，５−ジ−ｔ−ブチル−４−ヒドロキシフェニル）プロピオネート、２，２’−メチレンビス−（４−メチル−６−ブチルフェノール）、２，２’−メチレンビス−（４−エチル−６−ｔ−ブチルフェノール）、４，４’−ブチリデン−ビス−（３−メチル−６−ｔ−ブチルフェノール）、１，１，３−トリス−（２−メチル−ヒドロキシ−５−ｔ−ブチルフェニル）ブタン、テトラキス［メチレン−３−（３’，５’−ブチル−４−ヒドロキシフェニル）プロピオネート］メタン、１，３，３−トリス−（２−メチル−４−ヒドロキシ−５−ｔ−ブチルフェノール）ブタン、１，３，５−トリメチル−２，４，６−トリス（３，５−ジ−ｔ−ブチル−４−ヒドロキシベンジル）ベンゼン、ビス（３，３’−ｔ−ブチルフェノール）ブチリックアッシドグリコールエステル及びビス（３−ｔ−ブチル−４−ヒドロキシ−５−メチルベンゼンプロパン酸）エチレンビス（オキシエチレン）等が挙げられる。これらの酸化防止剤の内の１種又は２種以上が好適に用いられる。
【０１６８】
上記リン系酸化防止剤としては、トリデシルホスファイト、トリス（トリデシル）ホスファイト、トリフェニルホスファイト、トリノニルフェニルホスファイト、ビス（トリデシル）ペンタエリスリトールジホスファイト、ビス（デシル）ペンタエリスリトールジホスファイト、トリス（２，４−ジ−ｔ−ブチルフェニル）ホスファイト、ビス（２，４−ジ−ｔ−ブチル−６−メチルフェニル）エチルエステル亜リン酸、及び２，２’−メチレンビス（４，６−ジ−ｔ−ブチル−１−フェニルオキシ）（２−エチルヘキシルオキシ）ホスホラス等が挙げられる。これらの酸化防止剤の内の１種又は２種以上が好適に用いられる。
【０１６９】
上記酸化防止剤の市販品としては、例えばＢＡＳＦ社製「ＩＲＧＡＮＯＸ  ２４５」、ＢＡＳＦ社製「ＩＲＧＡＦＯＳ  １６８」、ＢＡＳＦ社製「ＩＲＧＡＦＯＳ  ３８」、住友化学工業社製「スミライザーＢＨＴ」、堺化学工業社製「Ｈ−ＢＨＴ」、並びにＢＡＳＦ社製「ＩＲＧＡＮＯＸ  １０１０」等が挙げられる。
【０１７０】
中間膜及び合わせガラスの高い可視光線透過率を長期間に渡り維持するために、上記中間膜１００重量％中又は酸化防止剤を含む層（第１の層、第２の層又は第３の層）１００重量％中、上記酸化防止剤の含有量は０．１重量％以上であることが好ましい。また、酸化防止剤の添加効果が飽和するので、上記中間膜１００重量％中又は上記酸化防止剤を含む層１００重量％中、上記酸化防止剤の含有量は２重量％以下であることが好ましい。
【０１７１】
（他の成分）
上記中間膜、上記第１の層、上記第２の層及び上記第３の層はそれぞれ、必要に応じて、カップリング剤、分散剤、界面活性剤、難燃剤、顔料、染料、金属塩以外の接着力調整剤、耐湿剤、蛍光増白剤及び赤外線吸収剤等の添加剤を含んでいてもよい。これらの添加剤は、１種のみが用いられてもよく、２種以上が併用されてもよい。
【０１７２】
（合わせガラス）
図４は、図１に示す合わせガラス用中間膜を用いた合わせガラスの一例を示す断面図である。
【０１７３】
図４に示す合わせガラス２１は、中間膜１１と、第１の合わせガラス部材２２と、第２の合わせガラス部材２３とを備える。中間膜１１は、第１の合わせガラス部材２２と第２の合わせガラス部材２３との間に配置されており、挟み込まれている。中間膜１１の第１の表面に、第１の合わせガラス部材２２が配置されている。中間膜１１の第１の表面とは反対の第２の表面に、第２の合わせガラス部材２３が配置されている。
【０１７４】
上記合わせガラス部材としては、ガラス板及びＰＥＴ（ポリエチレンテレフタレート）フィルム等が挙げられる。上記合わせガラスには、２枚のガラス板の間に中間膜が挟み込まれている合わせガラスだけでなく、ガラス板とＰＥＴフィルム等との間に中間膜が挟み込まれている合わせガラスも含まれる。合わせガラスは、ガラス板を備えた積層体であり、少なくとも１枚のガラス板が用いられていることが好ましい。上記第１の合わせガラス部材及び上記第２の合わせガラス部材がそれぞれガラス板又はＰＥＴ（ポリエチレンテレフタレート）フィルムであり、かつ上記中間膜が、上記第１の合わせガラス部材及び上記第２の合わせガラス部材として、少なくとも１枚のガラス板を含むことが好ましい。上記第１の合わせガラス部材及び第２の合わせガラス部材の双方がガラス板であることが特に好ましい。
【０１７５】
上記ガラス板としては、無機ガラス及び有機ガラスが挙げられる。上記無機ガラスとしては、フロート板ガラス、熱線吸収板ガラス、熱線反射板ガラス、磨き板ガラス、型板ガラス、線入り板ガラス及びグリーンガラス等が挙げられる。上記有機ガラスは、無機ガラスに代用される合成樹脂ガラスである。上記有機ガラスとしては、ポリカーボネート板及びポリ（メタ）アクリル樹脂板等が挙げられる。上記ポリ（メタ）アクリル樹脂板としては、ポリメチル（メタ）アクリレート板等が挙げられる。
【０１７６】
上記第１の合わせガラス部材及び上記第２の合わせガラス部材の各厚みは特に限定されないが、好ましくは１ｍｍ以上、好ましくは５ｍｍ以下である。上記合わせガラス部材がガラス板である場合に、該ガラス板の厚みは、好ましくは１ｍｍ以上、好ましくは５ｍｍ以下である。上記合わせガラス部材がＰＥＴフィルムである場合に、該ＰＥＴフィルムの厚みは、好ましくは０．０３ｍｍ以上、好ましくは０．５ｍｍ以下である。
【０１７７】
上記合わせガラスの製造方法は特に限定されない。例えば、上記第１，第２の合わせガラス部材の間に、上記中間膜を挟んで、押圧ロールに通したり、又はゴムバックに入れて減圧吸引したりする。これにより、第１の合わせガラス部材と中間膜及び第２の合わせガラス部材と中間膜との間に残留する空気を脱気する。その後、約７０〜１１０℃で予備接着して積層体を得る。次に、積層体をオートクレーブに入れたり、又はプレスしたりして、約１２０〜１５０℃及び１〜１．５ＭＰａの圧力で圧着する。このようにして、合わせガラスを得ることができる。
【０１７８】
上記合わせガラスは、自動車、鉄道車両、航空機、船舶及び建築物等に使用できる。上記合わせガラスは、建築用又は車両用の合わせガラスであることが好ましく、車両用の合わせガラスであることがより好ましい。上記合わせガラスは、これらの用途以外にも使用できる。上記合わせガラスは、自動車のフロントガラス、サイドガラス、リアガラス又はルーフガラス等に使用できる。遮熱性が高くかつ可視光線透過率が高いので、上記合わせガラスは、自動車に好適に用いられる。
【０１７９】
上記合わせガラスは、ヘッドアップディスプレイ（ＨＵＤ）である合わせガラスである。上記合わせガラスでは、コントロールユニットから送信される速度などの計測情報等を、インストゥルメンタル・パネルの表示ユニットから、フロントガラスに映し出すことができる。このため、自動車の運転者が視野を下げることなく、前方の視野と計測情報とを同時に視認することができる。
【０１８０】
以下に実施例を掲げて本発明を更に詳しく説明する。本発明はこれら実施例のみに限定されない。
【０１８１】
以下の材料を用意した。
【０１８２】
（熱可塑性樹脂）
ＰＶＢ（１）（ポリビニルアセタール樹脂、平均重合度１７００、水酸基の含有率３０．５モル％、アセチル化度１モル％、アセタール化度６８．５モル％）
【０１８３】
ＰＶＢ（２）（ポリビニルアセタール樹脂、平均重合度２３００、水酸基の含有率２２モル％、アセチル化度１３モル％、アセタール化度６５モル％）
【０１８４】
ＰＶＢ（３）（ポリビニルアセタール樹脂、水酸基の含有率１７モル％、アセチル化度７モル％、アセタール化度７６モル％）
【０１８５】
ＰＶＢ（４）（ポリビニルアセタール樹脂、水酸基の含有率２３モル％、アセチル化度８モル％、アセタール化度６９モル％）
【０１８６】
ＰＶＢ（５）（ポリビニルアセタール樹脂、水酸基の含有率１９モル％、アセチル化度１モル％、アセタール化度８０モル％）
【０１８７】
用いたポリビニルアセタール樹脂では、アセタール化に、炭素数４のｎ−ブチルアルデヒドが用いられている。ポリビニルアセタール樹脂に関しては、アセタール化度（ブチラール化度）、アセチル化度及び水酸基の含有率はＪＩＳ  Ｋ６７２８「ポリビニルブチラール試験方法」に準拠した方法により測定した。なお、ＡＳＴＭ  Ｄ１３９６−９２により測定した場合も、ＪＩＳ  Ｋ６７２８「ポリビニルブチラール試験方法」に準拠した方法と同様の数値を示した。
【０１８８】
（可塑剤）
３ＧＯ（トリエチレングリコールジ−２−エチルヘキサノエート）
３ＧＨ（トリエチレングリコールジ−２−エチルブチレート）
【０１８９】
（帯電防止剤）
ノイゲン  ＥＴ−８３（第一工業製薬社製）
ナイミーン  Ｓ−２０７（日油社製）
ナイミーン  Ｓ−２２０（日油社製）
【０１９０】
（紫外線遮蔽剤）
Ｔｉｎｕｖｉｎ３２６（２−（２’−ヒドロキシ−３’−ｔ−ブチル−５−メチルフェニル）−５−クロロベンゾトリアゾール、ＢＡＳＦ社製）
【０１９１】
（酸化防止剤）
ＢＨＴ（２，６−ジ−ｔ−ブチル−ｐ−クレゾール）
【０１９２】
（実施例１）
中間膜を形成するための組成物の作製：
ＰＶＢ（１）１００重量部に対して、３ＧＯを４０重量部と、ノゲイン  ＥＴ−８３を０．３重量部と、Ｔｉｎｕｖｉｎ３２６を０．２重量部と、ＢＨＴを０．２重量部とを添加し、ミキシングロールで充分に混練し、中間膜を形成するための組成物を得た。
【０１９３】
中間膜の作製：
中間膜を形成するための組成物を、押出機を用いて押出した。実施例１では、中間膜を押出成形して、楔状の単層の中間膜を作製した。また、甲賀高分子社製の巻き芯（材質タルク入りポリプロピレン）（外径１５ｃｍ、高さ１２０ｃｍ）に巻取り張力２００Ｎの条件で、中間膜の押出方向と、巻き芯の外周方向が一致するように、中間膜１２５ｍを巻き取ることにより、ロール体を得た。得られた中間膜は、一端に最小厚みを有し、他端に最大厚みを有し、厚み均一部位を有していなかった。得られた中間膜において、一端と他端との距離Ｘは約１ｍであった。
【０１９４】
（実施例２〜５，１１〜１５及び比較例１，２，５，６）
配合成分の種類、配合成分の配合量、楔角及び厚みをそれぞれ、下記の表１，３に示すように設定したこと以外は実施例１と同様にして、楔状の単層の中間膜及びロール体を作製した。
【０１９５】
（実施例２１）
配合成分の種類、配合成分の配合量、楔角及び厚みをそれぞれ、下記の表５に示すように設定したこと、並びに厚み均一部位を形成したこと以外は実施例１と同様にして、楔状の単層の中間膜及びロール体を作製した。得られた中間膜は、他端から一端に向けて１００ｍｍの距離まで、厚みが一定である厚み均一部位を有しており、厚み均一部位の長さは１００ｍｍであった。
【０１９６】
（実施例２２〜２５及び比較例９，１０）
配合成分の種類、配合成分の配合量、楔角、厚み及び厚み均一部位の長さをそれぞれ、下記の表５に示すように設定したこと以外は実施例２１と同様にして、楔状の単層の中間膜及びロール体を作製した。
【０１９７】
（実施例６）
第１の層を形成するための組成物の作製：
ＰＶＢ（２）１００重量部に対して、３ＧＯを６０重量部と、Ｔｉｎｕｖｉｎ３２６を０．２重量部と、ＢＨＴ０．２重量部とを添加し、ミキシングロールで充分に混練し、第１の層を形成するための組成物を得た。
【０１９８】
第２の層及び第３の層を形成するための組成物の作製：
ＰＶＢ（１）１００重量部に対して、３ＧＯを４０重量部と、ノゲイン  ＥＴ−８３を０．３重量部と、Ｔｉｎｕｖｉｎ３２６を０．２重量部と、ＢＨＴ０．２重量部とを添加し、ミキシングロールで充分に混練し、第２の層及び第３の層を形成するための組成物を得た。
【０１９９】
中間膜の作製：
第１の層を形成するための組成物と、第２の層及び第３の層を形成するための組成物とを、共押出機を用いて共押出した。第２の層／第１の層／第３の層の積層構造を有する楔状の中間膜を作製した。また、甲賀高分子社製の巻き芯（材質タルク入りポリプロピレン）（外径１５ｃｍ、高さ１２０ｃｍ）に巻取り張力２００Ｎの条件で、中間膜の押出方向と、巻き芯の外周方向が一致するように、中間膜１２５ｍを巻き取ることにより、ロール体を得た。得られた中間膜は、一端に最小厚みを有し、他端に最大厚みを有し、厚み均一部位を有していなかった。得られた中間膜において、一端と他端との距離Ｘは約１ｍであった。中間膜の平均厚みをＴとしたとき、第１の層の平均厚みは０．１２Ｔ、第２の層の平均厚みと上記第３の層の平均厚みとの合計は０．８８Ｔであった。第２の層の平均厚みと第３の層の平均厚みとは同じであった。
【０２００】
（実施例７〜１０，１６〜２０及び比較例３，４，７，８）
配合成分の種類、配合成分の配合量、楔角及び厚みをそれぞれ、下記の表２，４に示すように設定したこと以外は実施例６と同様にして、楔状の多層の中間膜及びロール体を作製した。
【０２０１】
（実施例２６）
配合成分の種類、配合成分の配合量、楔角及び厚みをそれぞれ、下記の表６に示すように設定したこと、並びに厚み均一部位を形成したこと以外は実施例６と同様にして、楔状の単層の中間膜及びロール体を作製した。得られた中間膜は、他端から一端に向けて１００ｍｍの距離まで、厚みが一定である厚み均一部位を有しており、厚み均一部位の長さは１００ｍｍであった。
【０２０２】
（実施例２７〜３０及び比較例１１，１２）
配合成分の種類、配合成分の配合量、楔角、厚み及び厚み均一部位の長さをそれぞれ、下記の表６に示すように設定したこと以外は実施例２６と同様にして、楔状の単層の中間膜及びロール体を作製した
【０２０３】
（評価）
（１）表面抵抗率
得られた中間膜を１０℃及び相対湿度５０％で７日間放置して、放置後の中間膜Ｘを得た。
【０２０４】
中間膜Ｘの一端における表面抵抗率と、中間膜Ｘの他端における表面抵抗率とを測定した。具体的には、表面抵抗率計（三菱化学アナリティック社製「ハイレスターＵＸ」）を用い、ＪＩＳ  Ｋ  ６９１１：１９９５に準ずる方法にて評価した。
【０２０５】
上記中間膜Ｘの一端を一辺として、１０ｃｍ×１０ｃｍの正方形の大きさに中間膜を切り出し、切り出した中間膜の中央に電極を設置した。中間膜Ｘの一端における表面抵抗率は、上記中間膜Ｘの一端側の端部から内側に５ｃｍの位置にて測定した。
【０２０６】
上記中間膜Ｘの他端を一辺として、１０ｃｍ×１０ｃｍの正方形の大きさに中間膜を切り出し、切り出した中間膜の中央に電極を設置した。上記中間膜Ｘの他端における表面抵抗率は、上記中間膜Ｘの他端側の端部から内側に５ｃｍの位置にて測定した。
【０２０７】
中間膜Ｘの一端における表面抵抗率は、中間膜の両側の表面で同じ値を示した。中間膜Ｘの他端における表面抵抗率は、中間膜の両面で同じ値を示した。
【０２０８】
（２）ロール体の状態での中間膜の取扱性
得られたロール体を引き出すことで、巻き出した。ロール体の状態での中間膜の取扱性を以下の基準で判定した。
【０２０９】
［ロール体の状態での中間膜の取扱性］
○：巻き出し時にずれ及び蛇行がなく、中間膜の一端及び他端のいずれにおいても、中間膜の表面状態が良好かつ中間膜にしわがない状態で、中間膜が巻き出される
×：巻き出し時にずれ又は蛇行があり、中間膜の一端又は他端において、中間膜の表面状態が悪化した状態又は中間膜にしわが生じた状態で、中間膜が巻き出される
【０２１０】
（３）合わせガラスの作製時の中間膜の取扱性
一対のガラス板（クリアガラス、５１０ｍｍ×１０００ｍｍの大きさ、厚み２．０ｍｍ）を用意した。また、ガラス板の大きさに対応する大きさに、得られた中間膜を切り出した。
【０２１１】
一対のガラス板の間に、中間膜を挟み込んで、積層体を得た。得られた積層体を、ＥＰＤＭ製ゴムチューブ（枠部材）にはめ込んだ。ゴムチューブの幅は１５ｍｍである。次に、ＥＰＤＭ製ゴムチューブにはめ込まれた積層体を真空バッグ法により、予備圧着した。予備圧着された積層体を、オートクレーブを用いて、１５０℃及び１．２ＭＰａの圧力で圧着することにより、合わせガラスを得た。
【０２１２】
この合わせガラスの作製時の中間膜の取扱性を以下の基準で判定した。
【０２１３】
［合わせガラスの作製時の中間膜の取扱性］
○：中間膜の一端及び他端のいずれにおいても、意図しない貼り付きが生じず、中間膜とガラス板との接触状態が良好であり、かつ中間膜にしわがない状態の合わせガラスが得られる
×：中間膜の一端又は他端において意図しない貼り付きが生じ、中間膜とガラス板との接触状態が部分的に異なるか、又は中間膜にしわが生じた状態の合わせガラスが得られる
【０２１４】
（４）二重像
一対のガラス板（クリアガラス、５１０ｍｍ×９１０ｍｍの大きさ、厚み２．０ｍｍ）を用意した。一対のガラス板の間に、ガラス板の大きさに対応する大きさの中間膜を挟み込んで、積層体を得た。得られた積層体を、ＥＰＤＭ製ゴムチューブ（枠部材）にはめ込んだ。ゴムチューブの幅は１５ｍｍである。次に、ＥＰＤＭ製ゴムチューブにはめ込まれた積層体を真空バッグ法により、予備圧着した。予備圧着された積層体を、オートクレーブを用いて、１５０℃及び１．２ＭＰａの圧力で圧着することにより、合わせガラスを得た。
【０２１５】
中間膜の一端が下となるように、得られた合わせガラスをフロントガラスの位置に設置した。合わせガラスの下方に設置した表示ユニットから表示情報を合わせガラスに反射させ、所定の位置で二重像の有無を目視で確認した。二重像を下記の基準で判定した。
【０２１６】
［二重像の判定基準］
○：二重像が確認されない
×：二重像が確認される
【０２１７】
中間膜の詳細及び結果を下記の表１〜６に示す。なお、取扱性の評価結果が良好である場合に、外観不良が抑えられた合わせガラスが得られていた。なお、表中、「Ｅ＋１２」は「１０１２」を示し、「Ｅ＋１３」は「１０１３」を示し、「Ｅ＋１４」は「１０１４」を示す。
【０２１８】
【表１】
2018070462.tif 000004
【０２１９】
【表２】
2018070462.tif 000005
【０２２０】
【表３】
2018070462.tif 000006
【０２２１】
【表４】
2018070462.tif 000007
【０２２２】
【表５】
2018070462.tif 000008
【０２２３】
【表６】
2018070462.tif 000009
【符号の説明】
【０２２４】
１，１Ａ…第１の層
１Ａａ…厚み方向の断面形状が矩形である部分
１Ａｂ…厚み方向の断面形状が楔状である部分
２…第２の層
３…第３の層
１１，１１Ａ…中間膜
１１ａ…一端
１１ｂ…他端
１１Ａａ…厚み方向の断面形状が矩形である部分
１１Ａｂ…厚み方向の断面形状が楔状である部分
２１…合わせガラス
２２…第１の合わせガラス部材
２３…第２の合わせガラス部材
５１…ロール体
６１…巻き芯
Ｒ１…表示対応領域
Ｒ２…周辺領域
Ｒ３…シェード領域
【図１】
2018070462.tif 000010
【図２】
2018070462.tif 000011
【図３】
2018070462.tif 000012
【図４】
2018070462.tif 000013
【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
合わせガラスに用いられる中間膜であって、
熱可塑性樹脂を含み、
一端と、前記一端の反対側に他端とを有し、前記他端の厚みが、前記一端の厚みよりも大きく、
前記中間膜を１０℃及び相対湿度５０％で７日間放置したときに、放置後の前記中間膜の前記一端における表面抵抗率が９．５×１０１３Ω以下であり、放置後の前記中間膜の前記他端における表面抵抗率が、放置後の前記中間膜の前記一端における表面抵抗率よりも小さい、合わせガラス用中間膜。
【請求項２】
前記他端における前記中間膜の厚みの前記一端における前記中間膜の厚みに対する比が１．２以上である、請求項１に記載の合わせガラス用中間膜。
【請求項３】
厚み方向の断面形状が楔状である部分を有する、請求項１又は２に記載の合わせガラス用中間膜。
【請求項４】
可塑剤を含む、請求項１〜３のいずれか１項に記載の合わせガラス用中間膜。
【請求項５】
第１の層と、
前記第１の層の第１の表面側に配置された第２の層とを備える、請求項１〜４のいずれか１項に記載の合わせガラス用中間膜。
【請求項６】
前記第１の層中の前記熱可塑性樹脂が、ポリビニルアセタール樹脂であり、
前記第２の層中の前記熱可塑性樹脂が、ポリビニルアセタール樹脂であり、
前記第１の層中の前記ポリビニルアセタール樹脂の水酸基の含有率が、前記第２の層中の前記ポリビニルアセタール樹脂の水酸基の含有率よりも低い、請求項５に記載の合わせガラス用中間膜。
【請求項７】
前記第１の層中の前記熱可塑性樹脂が、ポリビニルアセタール樹脂であり、
前記第２の層中の前記熱可塑性樹脂が、ポリビニルアセタール樹脂であり、
前記第１の層が、可塑剤を含み、
前記第２の層が、可塑剤を含み、
前記第１の層中の前記ポリビニルアセタール樹脂１００重量部に対する前記第１の層中の前記可塑剤の含有量が、前記第２の層中の前記ポリビニルアセタール樹脂１００重量部に対する前記第２の層中の前記可塑剤の含有量よりも多い、請求項５又は６に記載の合わせガラス用中間膜。
【請求項８】
前記第１の層の前記第１の表面側とは反対の第２の表面側に配置された第３の層を備える、請求項５〜７のいずれか１項に記載の合わせガラス用中間膜。
【請求項９】
ヘッドアップディスプレイである合わせガラスに用いられる中間膜である、請求項１〜８のいずれか１項に記載の合わせガラス用中間膜。
【請求項１０】
巻き芯と、
請求項１〜９のいずれか１項に記載の合わせガラス用中間膜とを備え、
前記巻き芯の外周に、前記合わせガラス用中間膜が巻かれている、ロール体。
【請求項１１】
第１の合わせガラス部材と、
第２の合わせガラス部材と、
請求項１〜９のいずれか１項に記載の合わせガラス用中間膜とを備え、
前記第１の合わせガラス部材と前記第２の合わせガラス部材との間に、前記合わせガラス用中間膜が配置されている、合わせガラス。
【手続補正２】
【補正対象書類名】明細書
【補正対象項目名】００１３
【補正方法】変更
【補正の内容】
【００１３】
本発明に係る中間膜のある特定の局面では、前記他端における前記中間膜の厚みの前記一端における前記中間膜の厚みに対する比が１．２以上である。
【手続補正３】
【補正対象書類名】明細書
【補正対象項目名】００７５
【補正方法】変更
【補正の内容】
【００７５】
二重像をより一層抑制し、中間膜の取扱性をより一層高め、かつ合わせガラスの外観不良をより一層生じ難くする観点からは、上記他端における中間膜の厚みの上記一端における中間膜の厚みに対する比は、好ましくは１．２以上、より好ましくは１．２５以上、好ましくは４以下、より好ましくは３．７以下である。
【国際調査報告】
2018070462.tif 000014
2018070462.tif 000015
2018070462.tif 000016
2018070462.tif 000017